(57)【要約】【課題】ＪＩＳ１種純チタンよりも優れたプレス成形性などの冷間加工性を有しており、ＪＩＳ１種純チタン以上の引張耐力を有するチタン合金薄板およびその製造方法を提供する。【解決手段】質量％で０．３〜１．８％のＣｕ、０．０１〜０．０４％のＯ、０．０５％以下のＦｅを含有し、残部Ｔｉおよび０．３％以下の不純物からなり、平均結晶粒径１２μｍ以下であることを特徴とする、プレス成形性などの冷間加工性に優れるチタン合金薄板である。また、最終焼鈍を４８０〜６２５℃で行うことを特徴とする、該チタン合金薄板の製造方法である。チタンにＣｕを添加して、Ｔｉ2Ｃｕを最大相とする析出相を微細に析出させ、Ｏ量を適正に調整するとともに、結晶粒径を微細化することにより、ＪＩＳ１種純チタンと同等以上のプレス成形性を有しながら、引張耐力を向上させることができる。【選択図】図１
2010202952.tif 000002
【特許請求の範囲】
【請求項１】
質量％で０．３〜１．８％のＣｕ、０．０１〜０．０４％のＯ、０．０５％以下のＦｅ、残部Ｔｉおよび０．３％未満の不純物元素からなり、平均結晶粒径１２μｍ未満であることを特徴とする、プレス成形性に優れるチタン合金薄板。
【請求項２】
請求項１に記載のチタン合金薄板の製造において、最終焼鈍を４８０〜６２５℃の温度域にて行うことを特徴とする、プレス成形性に優れるチタン合金薄板の製造方法。
【発明の詳細な説明】
【技術分野】
【０００１】
本発明は、建築用内装材および外装材、厨房部材、食器、家具、器物、電気機器外装、電子機器筐体、時計、カメラ、メガネ、装身具、装飾品、また、鉄道、自動車、船舶、航空機などの内装材等に使用され、主にプレス成形等により製造される、冷間加工性に優れたチタン合金薄板製品およびその製造法に関する。
【背景技術】
【０００２】
近年、携帯電話、カメラ、パソコン筐体、自動車・建築用内装、あるいは時計、メガネ等の装飾品の部品などで、チタン製品が使用されるようになってきた。これらは、チタンの優れた耐食性や、人体・生体への無害性、軽量であることを利用した用途で主に使用されている。中でも、低製造コストと高い冷間加工性が重視される場合には、純チタンが使用され、例えば、ＪＩＳ  Ｈ４６００（２００１）「チタン及びチタン合金板」に記載される１種材（ＴＰ２７０Ｃ）、あるいは２種材（ＴＰ３４０Ｃ）が使用されることが多い。このうち、特に、複雑な形状の部品を低コストで製造する場合、強度が低く冷間加工性に優れた１種材が使用され、プレス成形などにより効率的に量産するプロセスが採用される。
【０００３】
中でも、電子機器筐体用途など、特に複雑な立体形状に加工を行う場合、プレス成形時に肌荒れが発生して美感を損なうという問題があり、この時、素材の結晶粒径を細かくすることにより、肌荒れを抑制することは可能である。しかし、結晶粒の微細化に伴い耐力が上昇してエリクセン値等の冷間加工性が低下してしまうため、従来の１種材では肌荒れ防止とエリクセン値等の冷間加工性を両立させた、プレス成形性に優れる材料を提供することは困難であった。
【０００４】
なお、ここでいう、優れたプレス成形性とは、以下の３項目を兼ね備えた特性を指す。（ｉ）プレス成形時の皺の発生が抑えられ、表面の寸法精度を損なわないこと、（ii）プレス成形後の表面の肌荒れが防止され、美感を損なわないこと、（iii）プレス成形にとって重要なエリクセン値等の冷間加工性が高いことを指すものとする。
【０００５】
この問題を解決するため、特許文献１には、Ｏ添加量を低くして優れた冷間加工性を確保するとともに、Ｆｅを適正量添加して、結晶粒径制御を行いやすくしたことを特徴とする純チタンが提案されている。同文献にはまた、この新しい成分系の純チタンにおいて、結晶粒径を微細なレベルに制御することにより、過酷なプレス成形に耐えられると同時に、プレス成形時の肌荒れやボディー皺の発生を抑える技術が開示されている。
【０００６】
これまでにＣｕを添加したチタン合金として、特許文献２、特許文献３等に開示されている。前者はＴｉ−Ｃｕ合金の二相温度域への加熱により組織を均一微細化して、マクロ模様を低減するというものであり、プレス成形性を含む冷間加工性の改善についての記載はない。また、後者はＴｉ2Ｃｕなどを積極的に析出させて高強度化を図るとともに、抗菌性を利用するというものであるが、当合金の強度を支配するＯ量の制限がなく、プレス成形に適さない強度領域のものも含まれる。実際に、特許文献３中の実施例には、最大引張強度で７５０ＭＰａ以上の合金しか例示されておらず、高い冷間加工性を要求するプレス成形性まで追及した合金を示していないことは明らかである。
【先行技術文献】
【特許文献】
【０００７】
【特許文献１】特開２００６−３１６３２３号公報
【特許文献２】特開２００４−２９５３号公報
【特許文献３】特開平１１−８０８６７号公報
【特許文献４】特開２００５−２９８９７０号公報
【発明の概要】
【発明が解決しようとする課題】
【０００８】
しかしながら、特許文献１に開示された純チタンの引張耐力は、１６０ＭＰａ未満と低く、より高強度が必要とされる部品への適用は不可という問題があった。あるいは、高強度部材に当該純チタンを適用するため、板厚増加を含む設計変更が必要とされた。しかし、近年、例えば、電子機器筐体用途などでは、より軽い素材のニーズが高くなっており、板厚を増やすことなく、強度部材に使用可能な引張耐力を有する素材を開発することは重要な課題であった。
【０００９】
本発明は、以上の事情を背景としてなされたものであり、プレス加工時の皺の発生を抑えて、表面の寸法精度を上げ、肌荒れ発生を抑えて、本発明材が利用されるプレス製品の美感を損なわず、かつ、冷間加工性に優れ、エリクセン値で１２．０ｍｍ以上である、ＪＩＳ１種純チタンよりも優れたプレス成形性を有し、１種材同等以上の引張耐力を有する、プレス加工部品の素材として用いることが最適なチタン合金薄板およびその製造方法を提供することを目的とするものである。
【課題を解決するための手段】
【００１０】
本発明者らは、Ｃｕをチタンに添加して、Ｔｉ2Ｃｕ相析出により強度上昇を図ることと、ピニング効果により結晶粒径を抑えることが、課題解決に有効であることを見出した。即ち、チタンの冷間加工性におよぼす成分元素の影響を詳しく調査した結果、チタンに一定量のＣｕを添加して、Ｔｉ2Ｃｕを最大相とする析出相（Ｔｉ2Ｃｕをモル分率で８０％以上、および残部不可避的析出相からなる析出相）を微細に析出させ、Ｏ量を適正に調整するとともに、結晶粒径を微細化することにより、ＪＩＳ１種純チタンと同等以上のプレス成形性を有しながら、引張耐力を向上させることが可能であることを見出した。
【００１１】
本発明は上記知見に基づいてなされたものであり、その要旨とするところは以下のとおりである。
（１）質量％で０．３〜１．８％のＣｕ、０．０１〜０．０４％のＯ、０．０５％以下のＦｅ、残部Ｔｉおよび０．３％未満の不純物元素からなり、平均結晶粒径１２μｍ未満であることを特徴とする、プレス成形性に優れるチタン合金薄板。
（２）前記１に記載のチタン合金薄板の製造において、最終焼鈍を４８０〜６２５℃の温度域にて行うことを特徴とする、プレス成形性に優れるチタン合金薄板の製造方法。
【図面の簡単な説明】
【００１２】
【図１】成形性評価のための型の形状
【発明を実施するための形態】
【００１３】
本発明者らは上記課題を解決すべく、チタンの冷間加工性におよぼす成分元素の影響を詳しく調査した結果、チタンに一定量のＣｕを添加して、Ｔｉ2Ｃｕを最大相とする析出相（Ｔｉ2Ｃｕをモル分率で８０％以上、および残部不可避的析出相からなる析出相）を微細に析出させ、Ｏ量を適正に調整するとともに、結晶粒径を微細化することにより、ＪＩＳ１種純チタンと同等以上のプレス成形性を有しながら、引張耐力を向上させることが可能であることを見出した。
【００１４】
当該発明はこの知見に基づいてなされたものである。以下に、請求項１に記載の本発明（以下、本発明（１））に示した各種添加元素を選択した理由と、その添加量範囲を限定した理由、並びに結晶粒径を限定した理由を示す。
【００１５】
Ｃｕはチタンα相中に質量％で最大１．５％まで固溶する。固溶状態のＣｕは、固溶体強化により高温強度を高めるとともに、双晶変形発生を損なわずに強化する作用があることが知られており、その効果は特許文献４等により公開されている。当該文献では、固溶Ｃｕによる冷間加工性向上と高温強度上昇効果を見出し、利用しているのが特徴である。
【００１６】
一方、Ｔｉ−Ｃｕ合金でα相中にＴｉ2Ｃｕを最大相とする析出相を適正量生成させると、析出強化により強度が上昇するとともに、α粒界へのピニング効果によりα相の粒成長を抑制する作用がある。本発明者らは、Ｔｉ2Ｃｕを最大相とする析出相生成を制御すると、α結晶粒径が微細なレベルで制御しやすいことと、適度の析出強化がもたらされることにより、加工硬化係数が増加し、引張耐力が上昇することを見出した。特に、Ｔｉ2Ｃｕを最大相とする析出相を微細に生成させて、結晶粒径を微細な範囲に調整すると、１種材同等以上の引張耐力に調整されるとともに、１種材よりも優れた冷間加工性を確保しつつ、プレス成形時の皺の発生を抑えられることも明らかとした。
【００１７】
Ｃｕ添加量の上限を１．８％としたのは、これを超えて含有するとＴｉ2Ｃｕ相が多く生成するため、析出強化量が大きくなり過ぎてプレス成形性全般が低下するからである。同時に、析出粒子が粗大化し粒界へのピニング効果が小さくなって、α粒径を微細化することが困難となり、プレス成形時の肌荒れが発生するからである。また、合金中に均一に、Ｔｉ2Ｃｕを最大相とする析出相を分散析出させ、α粒界へのピニング効果を均一にもたらしてα粒径を微細化できるＣｕの最低添加量は０．３％であるため、Ｃｕは０．３％以上添加する必要がある。
【００１８】
Ｏはα相中に固溶し固溶体強化する作用を有するため、過度に添加すると、プレス成形性を含む冷間加工性の低下をもたらすこととなる。プレス成形により加工される部品などに使用されるために、高い冷間加工性を維持するには、Ｏ量は０．０４％以下に抑える必要があるため、Ｏ量の上限を０．０４％とした。さらに、厳しい成形加工が必要となる場合は、Ｏ量の上限を０．０３％とすることが望ましい。また、Ｏ量を０．０１％未満とすると、Ｔｉ2Ｃｕの析出強化をもってしてもＪＩＳ１種材相当の引張耐力を確保できなくなるため、添加量の下限を０．０１％とした。
【００１９】
Ｆｅはβ安定化元素であり、室温から高温域にかけてβ相を発現させる。Ｆｅ含有量が０．０５％未満であれば、β相発生はわずかであるが、これを超えて添加されると、β相の量が増え、β相に濃化しやすいＣｕがβ相に集中する。こうしてＣｕの濃化したβ相中に、Ｔｉ2Ｃｕを最大相とする析出相が集中して析出するため析出相が粗大化しやすくなり、均一な分布状態が得られないこととなる。その結果、局所的にα粒界へのピニング効果を発揮できない領域が発生し、その部分ではα粒の粗大化をもたらすこととなり、プレス成形時に肌荒れが発生してしまう。したがって、Ｆｅの含有量は０．０５％以下である必要があり、低いほど良いが、不可避的不純物量程度であれば、実質的にその影響は無視できる。
【００２０】
その他に、不純物元素として、Ｎ、Ｃ、Ｎｉ、Ｃｒ、Ａｌ、Ｓｎ、Ｓｉ、Ｈなど、通常のチタン材に含まれる元素については、これらの総和が０．３％を超えなければ、冷間加工性に悪影響をもたらさない。したがって、これら不純物元素の総和が０．３％以下であれば、含有しても問題はない。
【００２１】
チタン合金薄板中の結晶粒が粗大であると、プレス成形時に激しい肌荒れが発生し、表面の寸法精度が損なわれるとともに、皺が発生して、本合金薄板が用いられるプレス加工部品の需要者の視覚を通じて起こさせる美感感を損なうことがある。当合金薄板において、プレス成形しても肌荒れや皺発生が起らず、美しい表面意匠性を維持するには、α結晶粒径が平均１２μｍ未満である必要がある。望ましくは、１０μｍ以下である。
【００２２】
これは、肉眼から３０ｃｍ離れた物体表面をモノクロで認識する際の肉眼の解像度が、その物体表面で５０μｍ程度と言われているが、物体表面の質感を左右する光の反射の状態は、さらに微細な表面凹凸に起因し、これまで、肉眼で観察した際に、肌荒れと認識できるのは、１２μｍ以上の表面凹凸が表面を覆った場合であったため、表面凹凸を生じさせうる、α結晶粒径は平均１２μｍ未満である必要があるからである。プレス成形時の皺発生を抑える効果も、結晶粒径が小さいほど大きい。プレス成形時の肌荒れや皺発生を確実に抑えるためには、α結晶粒径は平均１０μｍ以下であることが望ましい。
【００２３】
請求項２に記載する本発明（以下、本発明（２））は、複雑な形状のプレス成形用に使用されるチタン合金薄板の製造方法に関するものである。すなわち、本発明（２）は、溶解、熱延、酸洗、冷延、焼鈍等の工程を経て製造される、本発明（１）のチタン合金成分を有する薄板の製造方法において、最終焼鈍を４８０〜６２５℃の温度域にて行うことを特徴とする、本発明（１）の、プレス成形性、特に冷間加工性に優れたチタン合金薄板の製造方法である。
【００２４】
これは、プレス成形工程などでの冷間加工性を確保するためにα粒を微細化させると同時に、析出硬化により引張耐力を適正範囲に上昇させるために、Ｔｉ2Ｃｕを最大相とする析出相を微細かつ適正量得ることを狙った条件である。すなわち、４８０〜６２５℃はＴｉ2Ｃｕを最大相とする析出相が粒径０．０５〜０．５μｍの微細なサイズで、かつ、均一に析出しやすい温度範囲であり、この温度域で焼鈍することにより、チタン合金薄板中の平均結晶粒径を１２μｍ未満と微細化することができ、薄板の冷間加工性を高めるとともに、析出強化により所望の引張耐力を得ることができる。
【００２５】
最終焼鈍温度４８０℃未満ではＴｉ2Ｃｕを最大相とする析出相の効果が十分に発揮される程度の析出量を得るまでに必要な焼鈍時間が長くなり、工業的な生産に適さない。工業的な効率を考慮すると、最終焼鈍温度の下限は、５００℃超えが望ましい。一方、最終焼鈍温度が６２５℃を超えると、Ｔｉ2Ｃｕを最大相とする析出相の過度な粗大化が短時間うちに生じてしまい、工業生産上、Ｔｉ2Ｃｕを最大相とする析出相のサイズ、ならびに、α結晶粒径を最適に制御することができなくなる。
【００２６】
最終焼鈍時間は、４８０〜６２５℃の範囲内の温度によって、最適時間は変化し、高温であるほど、最適時間は短くなるが、３０分〜１６時間程度が望ましい。
【実施例】
【００２７】
＜実施例１＞
真空アーク溶解法により表１に示す組成のチタン材を溶解し、これを熱間鍛造してビレットとし、８６０℃に加熱した後、熱間圧延により３ｍｍの熱延板とした。
【００２８】
この熱延板を酸洗して酸化スケールを除去した後、冷間圧延を行い板厚０．６ｍｍの冷延板とした。それに５８０℃、５時間、炉冷の真空焼鈍を施した後、引張試験片を採取して引張特性を調べた。また、エリクセン試験（ＪＩＳ  Ｚ  ２２４７）により成形高さを調査して、成形性を評価した。図１に示す円錐台成形を、径２０ｍｍ、肩半径２ｍｍのポンチと、径５０ｍｍ、肩半径２ｍｍのダイ金型を用いて、φ１００ｍｍの大きさのブランクを高さ２０ｍｍまで成形することにより試験を行った。この時、成形材の皺については、成形材の縦壁部分の表面および、肌荒れについては、ポンチが直接当たる面とは板厚を挟んで逆の面およびその外縁部にあたる、肩部の表面の状態を以下に示す方法で調査し、皺および肌荒れの発生を評価した。
【００２９】
平均結晶粒径については、板厚断面の鏡面研磨、２％弗酸水溶液でエッチングした後、光学顕微鏡で組織観察を行い、画像解析装置を用いて平均結晶粒径を求めた。
【００３０】
皺については、内径３５ｍｍの平滑な円形の穴の開いた厚さ０．７ｍｍの鋼板ゲージを円錐台成形後の試験片にかぶせて縦壁部に接する状態で、最大で１００μｍ以上の隙間が生じる場合は×、最大で５０μｍ以上１００μｍ以下の隙間が生じる場合は△、隙間が生じないか、生じても５０μｍ未満の場合は〇と評価した。
【００３１】
肌荒れの発生有無については、携帯電話、カメラ等を使用する需要者の視覚を通じて起こさせる美感に基づいて判断するために、２０歳代の男女各３名、３０歳代の男女各３名、４０歳代の男女各３名の計１８名に、携帯電話またはカメラを手に持ってその表面を見ているつもりで、前記円錐台成形時に、ポンチが直接当たる面とは板厚を挟んで逆の面およびその外縁部にあたる肩部の表面を、成形前後でそれぞれ比較観察してもらい、成形後に肌荒れが生じていないと認めるか、または、わずかに肌荒れが生じていることが認められるが、成形前後の美感において類似の範囲内と判断できる場合は〇、成形後に肌荒れが生じていることが明確に判断でき、成形前後で美感が異なると判断できる場合を×、判断が難しい場合は△の表示をしてもらい、１８名の〇、×、△の表示の結果から多数決で全体の評価とした。多数決で決しない場合は、発明者１名の美感に基づいて決した。それらの結果も合せて、表１に示す。本発明では、皺、肌荒れともに〇評価となることを目標としている。表１及び後述の表２〜４において、本発明範囲から外れる数値にアンダーラインを付している。
【００３２】
【表１】
2010202952.tif 000003
【００３３】
表１において、試験番号１はＪＩＳ１種純チタンであり、試験番号２は低Ｏ含有の純チタンである。試験番号１は引張耐力およびエリクセン値は比較的高いが、皺および肌荒れが発生している。一方、試験番号２ではエリクセン値が高く、また、加工時に皺は発生していないが、わずかに肌荒れが認められ、１種純チタンに比べて引張耐力が低い。これらの材料では、板厚断面を鏡面研磨した後、２％弗酸水溶液でエッチングして、特性Ｘ線エネルギー分散型分析器（ＥＤＳ）搭載の走査型電子顕微鏡（ＳＥＭ）を用いて、金属組織を観察した場合、Ｔｉ2Ｃｕの析出は認められない。
【００３４】
これに対し、本発明（２）に記載した方法で製造された本発明（１）の実施例である試験番号４、５、６、８、９、１１、１２、１５、１６、１７、１８、１９、２０は、薄膜試料による、特性Ｘ線エネルギー分散型分析器（ＥＤＳ）搭載の透過電子顕微鏡観察の結果、電子線回折像解析およびＥＤＳ半定量分析により、粒径０．０５〜０．５μｍのＴｉ2Ｃｕを最大相とする析出相が認められ、その析出相内のＴｉ2Ｃｕのモル分率は、ＴｉおよびＣｕの原子濃度から、８０〜１００％と推定された。Ｔｉ2Ｃｕを最大相とする析出相が結晶粒の成長を抑える効果により、板厚断面の鏡面研磨、２％弗酸水溶液でエッチングした光学顕微鏡組織における平均結晶粒径は、１２μｍ未満であった。
【００３５】
この結果、上記本発明例はＪＩＳ１種材同等以上の引張耐力を示すとともに、高い全伸びを示した。これらはいずれもエリクセン値が１２．０ｍｍ以上と高く、冷間加工性は良好であり、かつ、円錐台成形後の表面の皺や肌荒れの発生は目視確認できないか、または、目視確認できても微小で問題とならないレベルであって、それぞれ前記基準で、〇評価であり、優れたプレス成形性を示した。
【００３６】
一方、試験番号１〜３、７、１０、１３では、円錐台成形後に、皺または肌荒れが発生しており、プレス成形性は不十分であった。これらの材料の板厚断面を鏡面研磨した後、２％弗酸水溶液でエッチングして、光学顕微鏡観察および、特性Ｘ線エネルギー分散型分析器（ＥＤＳ）搭載の走査型電子顕微鏡（ＳＥＭ）を用いた金属組織観察を行った。
【００３７】
このうち、試験番号１〜３は、Ｃｕ添加量が本発明の下限値である０．３％を下回っていた。これらの材料では、焼鈍中の粒成長を抑制するだけの十分な析出相が得られなかったため、部分的に粗粒となり、平均結晶粒径が１４．３〜２１．０μｍと、１２μｍを超えており、不均一な変形が生じたため肌荒れまたは皺が発生した。また、試験番号２では、耐力（０．２％ＰＳ）が１６０ＭＰａ未満と低く、十分な強度が得られない。次に、試験番号７では、Ｃｕ添加量が本発明の上限値の１．８％を上回っていたため、Ｔｉ2Ｃｕ相の析出量およびその平均サイズが大きくなり、粒界のピンニング効果が薄れ、結晶粒径が大きくなって、肌荒れが発生し、エリクセン値も低かった。試験番号１０では、一部に１μｍを超える粗大なＴｉ2Ｃｕを最大相とし、Ｆｅを含有する析出相が生成していた。これは、β安定化元素であるＦｅの含有量が、本発明の上限である０．０５％を越えて添加されたためβ相の量が増え、Ｃｕがそこに集中的に濃縮して粗大な析出相が生成し、これらはαの粒成長を抑制することができないため、局所的に肌荒れや皺が発生したものである。
【００３８】
また、試験番号７、１０、１３、１４では、エリクセン値が低下し１２．０ｍｍ未満であって、十分な冷間加工性が得られなかった。その理由は、試験番号７は、Ｃｕ添加量が本発明の上限値である１．８％を越えて添加されたため、Ｔｉ2Ｃｕを最大相とする析出相が多量に析出して、冷間での延性が損なわれたためである。試験番号１０では、前述のように、Ｆｅの過大添加により、Ｔｉ2Ｃｕを最大相とし、Ｆｅを含有する粗大な析出相が生成したためである。また、試験番号１３では、酸素含有量が本発明の上限である０．０６％を超えて添加されたため、Ｏの固溶強化により強度が上がりすぎ、試験番号１４では、不純物量が０．３％を越えて含有していたために延性を損ない、それぞれ、エリクセン値が下がったためである。
【００３９】
以上のように、本発明に規定された元素含有量およびα結晶粒径からなるチタン合金薄板は、プレス成形性などの冷間加工性に優れ、ＪＩＳ１種相当以上の１６０ＭＰａ以上の耐力を有しているが、本発明に規定された合金元素量ならびに、α結晶粒径の規定を外れると、冷間加工性を含むプレス成形性および強度の全ての特性を満足することはできない。
【００４０】
＜実施例２＞
表１の試験番号６、１１、１５の素材を製造する際の中間製品である３ｍｍの熱延板を使用して、酸洗して酸化スケールを除去した後、冷間圧延により厚み０．６ｍｍの冷延板とした。それに表２〜４に示す条件にて真空焼鈍を施した後、引張特性を調べるとともに、エリクセン試験を行い冷間加工性を評価した。これらの評価結果も併せて表２〜４に示す。なお、円錐台成形および、成形後の縦壁部の皺および肌荒れの評価方法は、前記実施例１と同じである。
【００４１】
【表２】
2010202952.tif 000004
【００４２】
【表３】
2010202952.tif 000005
【００４３】
【表４】
2010202952.tif 000006
【００４４】
また、これらの素材の板厚断面を鏡面研磨した後、２％弗酸水溶液でエッチングして、光学顕微鏡観察および、特性Ｘ線エネルギー分散型分析器（ＥＤＳ）搭載の走査型電子顕微鏡（ＳＥＭ）を用いた金属組織観察を行った。
【００４５】
表２、３、４はそれぞれ、試験番号６、試験番号１１、試験番号１５に示す組成の冷延焼鈍板における結果である。いずれも本発明（２）に従って製造したものは、高い延性を有し、プレス成形性も実用的に全く問題ないことが分る。特に、最終焼鈍を４８０〜６２５℃の温度域で実施した、試験番号２１、２２、２３、２６、２７、２８、３１、３２、３３は、エリクセン値が高いと同時に、肌荒れや皺の発生が認められなかった。また、試験番号２０、２４、２５、２９、３０、３４のいずれも、高い延性とエリクセン値を有していた。しかし、試験番号２１、２６、３１ではエリクセン値が実用上問題のない範囲でやや低かった一方、試験番号２５、３０、３５では、目視確認することがやや困難な程の微細な肌荒れが発生したが、皺は小さく、かつ肌荒れによって美感は損なわれず、いずれも判定は〇であった。
【００４６】
これは、焼鈍温度が５００℃以下である試験番号２１、２６、３１では、Ｔｉ2Ｃｕを最大相とする析出相の生成により強度がやや上昇するためである。したがって、望ましくは、最終焼鈍温度の下限は５００℃超えである。一方、試験番号焼鈍温度が６２５℃の、試験番号２５、３０、３５では、Ｔｉ2Ｃｕを最大相とする析出相生成量が低くなる上、一部は粒径がわずかに粗くなって粒界のピニング効果がやや低くなるからである。この結果から、最終焼鈍温度上限は、６２５℃であるといえる。
【００４７】
表２〜４に示す試験番号２５−２、３０−２、３５−２の最終焼鈍温度は、いずれも６２５℃を超えているため、Ｔｉ2Ｃｕを最大相とする析出相が適切なサイズで、かつ、均一に析出しなかったと推定され、結晶粒径が１２μｍを超え、円錐台成形において、縦壁の皺または、肌荒れを発生した。
【００４８】
なお、本発明例の材料で観察された析出相において、ＥＤＳ分析を行ったものは全て、ＴｉとＣｕのモル比が１．８：１〜２．２：１の範囲内にあり、かつ、不純物としては、ＦｅまたはＯが、それぞれ最大で１０モル％以下、Ｆｅ、Ｏおよびその他元素合計で最大２０モル％未満、確認されたのみであった。
【産業上の利用可能性】
【００４９】
本発明のチタン合金薄板は、プレス成形性に代表される冷間加工性を要求される用途での携帯電話、カメラ等の電子機器外装、筐体、内装材など、主にプレス加工に供される部品に、特に活用することができる。
【図１】
2010202952.tif 000007